(57)【要約】【課題】流動性を有する化粧料を含浸させても膨潤を抑えることができる化粧料保持体と、それが収納された化粧料容器の提供を目的とする。【解決手段】芯鞘構造の繊維の集合体によって化粧料保持体１０を構成する。芯鞘構造の繊維は熱可塑性樹脂からなり、かつ芯部分が鞘部分よりも融点の高い熱可塑性樹脂で構成され、芯鞘構造の繊維の集合体は、芯鞘構造の繊維が鞘部分の一部で融着している。芯鞘構造の繊維は、ポリオレフィン系樹脂からなり、芯鞘構造の繊維は太さが２．０〜１５ｄｔｅｘであり、芯鞘構造の繊維の集合体は、見掛け密度が０．０３〜０．１０ｇ／ｃｍ３である。【選択図】図１
2017176816.tif 000002
【特許請求の範囲】
【請求項１】
流動性を有する化粧料を含浸保持する化粧料保持体において、芯鞘構造の繊維の集合体からなることを特徴とする化粧料保持体。
【請求項２】
前記芯鞘構造の繊維は熱可塑性樹脂からなり、かつ芯部分が鞘部分よりも融点の高い熱可塑性樹脂で構成され、前記芯鞘構造の繊維の集合体は、前記芯鞘構造の繊維が前記鞘部分の一部で融着していることを特徴とする請求項１に記載の化粧料保持体。
【請求項３】
前記芯鞘構造の繊維は螺旋形状である偏心芯鞘型複合繊維が含まれていることを特徴とする請求項１または２に記載の化粧料保持体。
【請求項４】
前記芯鞘構造の繊維の芯部及び鞘部共にポリオレフィン系樹脂であることを特徴とする請求項１から３の何れか一項に記載の化粧料保持体。
【請求項５】
前記芯鞘構造の繊維は太さが２．０〜１５ｄｔｅｘであることを特徴とする請求項１から４の何れか一項に記載の化粧料保持体。
【請求項６】
前記芯鞘構造の繊維の集合体は、見掛け密度（ＪＩＳ  Ｋ  ６４００‐１準拠）が０．０３〜０．１０ｇ／ｃｍ３であることを特徴とする請求項１から５の何れか一項に記載の化粧料保持体。
【請求項７】
請求項１〜６の何れか一項に記載の化粧料保持体が収納された化粧料容器。
【発明の詳細な説明】
【技術分野】
【０００１】
本発明は、流動性を有する化粧料を含浸保持する化粧料保持体と、その化粧料保持体が収納された化粧料容器に関する。
【背景技術】
【０００２】
従来、リキッドファンデーションなどの流動性を有する化粧料の保持体として、ウレタンフォームで構成されたものがある（特許文献１、２）。
【０００３】
しかし、ウレタンフォームで構成された化粧料保持体は、化粧料を含浸させた場合の膨潤が大きく、特に紫外線吸収剤（日焼け止め）を含む乳液の化粧料に対して膨潤が著しかった。そのため、ウレタンフォーム製の化粧料保持体は、紫外線吸収剤を含む化粧料に対して適さないものであった。
【先行技術文献】
【特許文献】
【０００４】
【特許文献１】特開２００３−１２４５７号公報
【特許文献２】特表２０１３−５３０２５２号公報
【発明の概要】
【発明が解決しようとする課題】
【０００５】
本発明は前記の点に鑑みなされたものであって、流動性を有する化粧料を含浸させても膨潤を抑えることができる化粧料保持体と、それが収納された化粧料容器の提供を目的とする。
【課題を解決するための手段】
【０００６】
請求項１の発明は、流動性を有する化粧料を含浸保持する化粧料保持体において、芯鞘構造の繊維の集合体からなることを特徴とする。
【０００７】
請求項２の発明は、請求項１において、前記芯鞘構造の繊維は熱可塑性樹脂からなり、かつ芯部分が鞘部分よりも融点の高い熱可塑性樹脂で構成され、前記芯鞘構造の繊維の集合体は、前記芯鞘構造の繊維が前記鞘部分の一部で融着していることを特徴とする。
【０００８】
請求項３の発明は、請求項１または２において、前記芯鞘構造の繊維は螺旋形状である偏心芯鞘型複合繊維が含まれていることを特徴とする。
【０００９】
請求項４の発明は、請求項１から３の何れか一項において、前記芯鞘構造の繊維の芯部及び鞘部共にポリオレフィン系樹脂であることを特徴とする。
【００１０】
請求項５の発明は、請求項１から４の何れか一項において、前記芯鞘構造の繊維は太さが２．０〜１５ｄｔｅｘであることを特徴とする。なお、ｄｔｅｘ（デシテックス）は、長さ１００００ｍの糸の重量（グラム単位）を表す。
【００１１】
請求項６の発明は、請求項１から５の何れか一項において、前記芯鞘構造の繊維の集合体は、見掛け密度（ＪＩＳ  Ｋ  ６４００‐１準拠）が０．０３〜０．１０ｇ／ｃｍ３であることを特徴とする。
【００１２】
請求項７の発明は、請求項１〜６の何れか一項に記載の化粧料保持体が収納された化粧料容器を特徴とする。
【発明の効果】
【００１３】
請求項１の発明によれば、化粧料保持体を芯鞘構造の繊維の集合体で構成したことにより、化粧料保持体に含浸した化粧料と接触するのは繊維の外周を構成する鞘部分であり、鞘で包囲された内側の芯部分については化粧料と接触しないため、少なくとも芯部分については化粧料による影響を防ぐことができ、化粧料保持体全体の膨潤を抑えることができる。
【００１４】
請求項２の発明によれば、芯鞘構造の繊維の集合体は、芯鞘構造の繊維が鞘部分の一部で融着しているため、繊維間に隙間を形成することができ、化粧料の含浸保持性を良好なものにできる。
【００１５】
請求項３の発明によれば、芯鞘構造の繊維が螺旋形状である偏心芯鞘型複合繊維を含んでいるため、繊維集合体の弾力性および形状変形後の戻り性に優れ、継続使用が良好となる。
【００１６】
請求項４の発明によれば、芯鞘構造の繊維の芯部及び鞘部共にポリオレフィン系樹脂からなるため、液状化粧品の組成物によって膨潤することがない。
【００１７】
請求項５の発明によれば、芯鞘構造の繊維を太さが２．０〜１５ｄｔｅｘとすることにより、化粧料保持体に化粧料が含浸しやすく、必要とされる容量を保持することができる。
【００１８】
請求項６の発明によれば、芯鞘構造の繊維の集合体は、見掛け密度が０．０３〜０．１０ｇ／ｃｍ３とすることにより、化粧料の塗布部材で化粧料を移し取るのに適度な弾力性を与えることができる。
【００１９】
請求項７の発明によれば、化粧料容器は、芯鞘構造の繊維の集合体からなる化粧料保持体が収納されているため、化粧料保持体に化粧料を含浸させて携帯あるいは保管するのに便利であり、かつ含浸させた化粧料による化粧料保持体の膨潤を抑えて継続使用するのに都合がよい。
【図面の簡単な説明】
【００２０】
【図１】本発明の一実施形態に係る化粧料保持体の斜視図である。
【発明を実施するための最良の形態】
【００２１】
図１に示す一実施形態の化粧料保持体１０は、流動性を有する化粧料を含浸保持するものであり、芯鞘構造の繊維の集合体からなる。
前記芯鞘構造の繊維は、芯部分の周囲が鞘部分で包囲された繊維からなる。芯鞘構造の繊維は熱可塑性樹脂からなり、かつ芯部分が、鞘部分よりも融点の高い熱可塑性樹脂で構成されたものが好ましい。前記芯鞘構造の繊維における芯部分及び鞘部分の材質は、特に限定されないが、ポリオレフィン系樹脂が、化粧品の成分による経時的な劣化がないことからより好ましい。
【００２２】
さらにポリオレフィン系樹脂の中でも、前記芯部分がポリプロピレン（融点１６５℃）で構成され、かつ前記鞘部分がポリエチレン（融点１３０℃）で構成されたものもしくは、前記芯部分がポリプロピレン（融点１６５℃）で構成され、かつ前記鞘部分にポリブテン（融点１２７℃）で構成されたものが使用できる。なかでも、前記鞘部分にポリブテン−１を使用した繊維は、高分子量となるため熱がかかった時の嵩回復性に優れる。さらに、圧縮永久歪が小さく、芯部であるポリプロピレンとの相溶性が良いことから好ましい。また、前記芯鞘構造の繊維は、太さが２．０〜１５ｄｔｅｘのものが、化粧料の含浸保持の点からより好ましい。
【００２３】
また、前記芯鞘構造の繊維は、立体捲縮を発現している顕在捲縮、又は加熱することにより立体捲縮を発現する潜在捲縮のいずれでも良く、捲縮は波形状もしくは螺旋形状のいずれでも良い。なかでも螺旋形状および波形形状が混合された繊維が、繊維集合体の弾力性および形状変形後の戻り性に優れており好ましい。
さらに、偏心芯鞘型複合繊維が、立体捲縮するうえで好ましい。偏心芯鞘型の芯部の形状は、円形以外に、楕円形、Ｙ形、Ｘ形などの異形であってもよく、偏芯芯鞘型繊維の断形状も、円形以外に、楕円形、Ｙ形、Ｘ形、井形、多角形、星形などの異形又は中空形であってもよい。
上記捲縮性複合繊維及びこれを用いた繊維集合物は、日本特許公報、特開２０１１−０２１３００号を参照することもできる。
【００２４】
前記芯鞘構造の繊維の集合体は、公知の方法で製造されたものを使用することができる。例えば、サーマルボンド法、ニードルパンチ法、水流交絡法等が挙げられる。特に前記芯鞘構造の繊維における鞘部分の一部で融着したものが前記芯鞘構造の繊維の集合体としてより好ましい。その製造方法は、限定されず、例えば、熱風コンベア炉式、型成形式、メッシュベルトを用いる方法（日本国特許第４１９５０４３号に記載の方法）等によって行うことができ、その後にプレス等の裁断処理により、化粧料保持体に適したサイズにする。なお、前記芯鞘構造の繊維における鞘部分の一部で融着した集合体の製造は、繊維の融着が前記鞘部分の融点以上でかつ前記芯部分の融点未満で行われる。
【００２５】
また、前記芯鞘構造の繊維の集合体は、見掛け密度（ＪＩＳ  Ｋ  ６４００−１準拠）が０．０３〜０．１０ｇ／ｃｍ３のものが、化粧料の含浸保持性の点からより好ましい。また、前記芯鞘構造繊維の集合体のサイズは、特に限定されず、使用しやすさ、あるいは収納される容器等のサイズ等に応じて決定される。
【００２６】
前記化粧料保持体１０は、化粧料容器の中皿に収納された状態で携帯や保管等される。すなわち、前記化粧料容器は、容器本体内に前記化粧料保持体が収納された構成からなる。前記容器本体は、容器本体となる収納容器と、該収納容器に開閉可能に組み合わされた蓋体とからなる。前記収納容器には、上面が開口した収納凹部が設けられ、前記収納凹部に化粧料中皿が収納される。
一方、前記蓋体は、前記収納容器の上部にヒンジ等で連結され、あるいはねじ式で開閉可能にされており、前記収納容器に被せることによって、前記収納凹部及び前記化粧料中皿に蓋をすることができる。本実施例では、前記中皿に化粧料保持体を収納し、さらに液体化粧料を前記化粧料保持体に含浸保持させる。
【００２７】
また、前記容器本体は、前記化粧料保持体と共に、パフなどの化粧道具を一緒に収納可能なものであってもよい。例えば、前記容器本体内に化粧料保持体収納部と化粧道具収納部を横に並んで設けたものや、化粧料保持体の上にパフなどを積層して収納できるようにしたものなどが挙げられる。
【００２８】
前記化粧料保持体に含浸させる化粧料は、流動性を有するものであれば特に限定されるものではなく、紫外線吸収剤を含む化粧料は好適な化粧料の一つである。また、前記化粧料保持体に含浸させた化粧料の使用は、化粧用保持体の表面を指あるいはパフなどの化粧道具で擦って、化粧料保持体に含浸保持されている化粧料を指あるいは化粧道具に付着させて行われる。
【実施例】
【００２９】
本発明の化粧料保持体における耐膨潤性を確認するため、以下の実施例及び比較例に対して耐膨潤性を調べた。
【００３０】
実施例１：芯鞘構造の繊維は、芯部分がＰＰ（ポリプロピレン）、鞘部分がＰＥ（ポリエチレン）、太さ２．２ｄｔｅｘからなり、芯鞘構造の繊維の集合体は、品名：バフター、イノアックコーポレーション製、見掛け密度が０．０４ｇ／ｃｍ３であり、表１の浸漬前のサイズからなる。なお、体積は寸法から計算した（以下同様である）。
実施例２：芯鞘構造の繊維は、芯部分がＰＰ（ポリプロピレン）、鞘部分がＰＥ（ポリエチレン）、太さ２．２ｄｔｅｘからなり、芯鞘構造の繊維の集合体は、品名：バフター、イノアックコーポレーション製、見掛け密度が０．０６ｇ／ｃｍ３であり、表１の浸漬前のサイズからなる。
実施例３：芯鞘構造の繊維は、芯部分がＰＰ（ポリプロピレン）、鞘部分がＰＥ（ポリエチレン）、太さ２．２ｄｔｅｘからなり、芯鞘構造の繊維の集合体は、見掛け密度が０．０８ｇ／ｃｍ３であり、表１の浸漬前のサイズからなる。
実施例４：芯鞘構造の繊維は、芯部分がＰＰ（ポリプロピレン）、鞘部分がＰＥ（ポリエチレン）、太さ６．７ｄｔｅｘからなり、芯鞘構造の繊維の集合体は、見掛け密度が０．０４ｇ／ｃｍ３であり、表１の浸漬前のサイズからなる。
実施例５：芯鞘構造の繊維は、芯部分がＰＰ（ポリプロピレン）、鞘部分がＰＥ（ポリエチレン）、太さ６．７ｄｔｅｘからなり、芯鞘構造の繊維の集合体は、見掛け密度が０．０６ｇ／ｃｍ３であり、表１の浸漬前のサイズからなる。
実施例６：芯鞘構造の繊維は、芯部分がＰＰ（ポリプロピレン）、鞘部分がＰＥ（ポリエチレン）、太さ６．７ｄｔｅｘからなり、芯鞘構造の繊維の集合体は、見掛け密度が０．０８ｇ／ｃｍ３であり、表１の浸漬前のサイズからなる。
実施例７：芯鞘構造の繊維は、芯部分がＰＰ（ポリプロピレン）、鞘部分がＰＢ（ポリブテン−１）、太さ６．７ｄｔｅｘからなり、偏芯率２５％、断面形状は、重心位置がずれた二重円、螺旋形状の捲縮繊維である。芯鞘構造の繊維の集合体は、品名：バフター、イノアックコーポレーション製、見掛け密度が０．０４ｇ／ｃｍ３であり、表１の浸漬前のサイズからなる。
【００３１】
比較例１：ポリプロピレン樹脂からなる単一熱可塑性樹脂繊維、太さ５．６ｄｔｅｘと、ポリプロピレン／ポリエチレン樹脂からなる芯鞘構造の熱可塑性樹脂繊維、太さ２．２ｄｔｅｘとを、重量比７：３として、サーマルボンド法により製造された見掛け密度が０．０５ｇ／ｃｍ３の繊維集合体で、表１の浸漬前のサイズを用いた。
比較例２：ポリエーテル系ウレタンフォーム（セル膜が除去された網状型タイプ）、セル数４０／２５ｍｍ、見掛け密度０．０３ｇ／ｃｍ３、品名：ＣＦＨ−４０、株式会社イノアックコーポレーション製、表１の浸漬前のサイズのものを用いた。
比較例３：ポリエステル系ウレタンフォーム（セル膜が除去された網状型タイプ）、セル数３０／２５ｍｍ、見掛け密度０．０３ｇ／ｃｍ３、品名：ＭＦ−３０、株式会社イノアックコーポレーション製、表１の浸漬前のサイズのものを用いた。
【００３２】
【表１】
2017176816.tif 000003
【００３３】
実施例及び比較例の化粧料保持体を、紫外線吸収剤（品名：ユビナール（登録商標）ＡプラスＢ、ＢＡＳＦ  ジャパン製）に、その全体が浸かるように２４時間浸漬した後に取り出して寸法を測定し、得られた寸法から体積を計算し、さらに変化率を、｛（浸漬後の試料片の体積）−（浸漬前の試料片の体積）｝÷（浸漬前の試料片の体積）×１００（％）の計算式により算出した。
紫外線吸収剤への浸漬後の寸法と体積及び変化率の値は、表１に示すとおりであり、得られた変化率によって、耐膨潤性を判断した。
【００３４】
実施例１〜実施例７は、変化率が６．１７％（−６．１７％）以下あったのに対し、比較例１〜３は、変化率が１２．５４％〜１８．４７％であり、実施例１〜７は比較例１〜３よりも変化率が小さく、耐膨潤性に優れていた。なお、一部の実施例で変化率が負の値となるのは、繊維の集合体が水分により収縮したからである。
【００３５】
また、前記紫外線吸収剤に代えて、紫外線吸収剤が含有された市販の化粧料を用いて前記実施例及び比較例に対して耐膨潤性を調べた。
使用した化粧料は、品名：Ｂ．Ａザクリーミィファンデーション（Ｂ３）、ポーラ（株）製、含有されている紫外線吸収剤は、メトキシケイヒ酸エチルヘキシル及びジエチルアミノヒドロキシベンゾイル安息香酸ヘキシルである。
結果を示すと、実施例１〜実施例６は、変化率が５.４％以下あったのに対し、比較例１〜３は、変化率が１２．６％〜１８．５％であり、実施例１〜７は比較例１〜３よりも変化率が小さく、耐膨潤性に優れていた。
【００３６】
このように、本発明の化粧料保持体は、化粧料に対する膨潤が少なく、紫外線吸収剤を含む化粧料に対しても使用することができる。
【符号の説明】
【００３７】
１０  化粧料保持体
【図１】
2017176816.tif 000004